FR 2887255 A1 20061222 FR 0506138 A 20050617 Composition adhésive et procédé de lutte contre les acariens la mettant en oeuvre La présente invention a pour objet une composition adhésive à base de carbonate et/ou bicarbonate, destinée à la pose de revêtements muraux à l'intérieur des habitations, ainsi qu'un procédé de lutte contre les acariens la mettant en oeuvre. On connaît l'influence de la présence des acariens dans les habitations sur le développement d' affections respiratoires (telles que l'asthme) ou de la peau (certaines dermatoses), d'origine allergique. Les acariens, dont la taille est généralement comprise entre 100 et 500 m et dont la prolifération est favorisée par la chaleur et l'humidité des habitations, altèrent la qualité de vie des personnes sensibles à ces allergies. Bien des efforts ont été faits pour lutter contre ces arachnides qui sont particulièrement concentrés dans la literie où ils trouvent à se nourrir de squames humaines, 15 particulièrement abondantes. Ainsi ont été mis au point différents matériaux adaptés, destinés au garnissage des matelas, duvets et oreillers, ou encore aux moquettes. Par exemple, le document FR 2 825 896 décrit l'utilisation de poudre acaricide à base de bicarbonate de sodium pour le traitement de la literie, des tapis ou moquettes ou autres éléments matériels avec lesquels l'homme est en contact. On connaît également par la demande FR 2 671 353 des compositions adhésives à base de carbonate ou bicarbonate pour coller des papiers muraux, pour lesquelles le carbonate (ou bicarbonate) forme -en combinaison avec un composant acide sec, tel que l'acide citrique-un produit qui, en mélange avec un polymère adhésif hydrosoluble, réagit en présence d'eau pour libérer un gaz. Nul effet acaricide n'est toutefois mentionné pour ces compositions qui contiennent des quantités de composant acide supérieures à 10% en poids. Il reste par conséquent extrêmement souhaitable de compléter les moyens de lutte existants par tout moyen susceptible de contrôler ou limiter, sinon d'éradiquer, le nombre des acariens présents dans les habitations, qui sont à l'origine d'affections très pénibles pour les personnes qui y sont sensibles. La présente invention a ainsi pour but de contrôler le nombre des acariens présents ou susceptibles d'être présents au voisinage des revêtements qui sont fixés sur les murs et les cloisons des habitations. En effet, du fait de la concentration des acariens dans la poussière et de leur capacité à se déplacer avec celle-ci, il est apparu que l'on ne peut écarter le risque de voir ces araignées microscopiques circuler depuis les revêtements muraux dans d'autres parties des habitations où - en raison de la vitesse à laquelle ils se reproduisent-ils peuvent proliférer, par exemple dans les moquettes présentes sur les sols, ou encore dans les matelas, oreillers ou autres éléments de la literie. Bien des revêtements muraux sont constitués de fibres naturelles ou synthétiques qui sont susceptibles non seulement d'abriter des acariens mais encore, du fait de la présence éventuelle de mailles d'ouverture par exemple comprise entre 100 m et 5 mm, de permettre le contact entre lesdits acariens et le dépôt de colle appliquée pour fixer le revêtement sur le mur ou la cloison. On peut citer comme exemples de tels revêtements muraux la toile de verre, les textiles ou les papiers peints. Un autre but de la présente invention est ainsi de contrôler le nombre des acariens présents ou susceptibles d'être présents au voisinage du dépôt de colle qui permet à un revêtement d'adhérer à un mur (ou une cloison) des habitations. Un autre but de la présente invention est de fournir une composition adhésive solide pulvérulente, qui permette après dilution dans l'eau l'obtention d'une composition adhésive liquide susceptible d'être appliquée commodément pour fixer un revêtement à une cloison, et qui permette après séchage le contrôle du nombre des acariens présents ou susceptibles d'être présents au voisinage du dépôt de colle. Il a à présent été trouvé que ces buts peuvent être atteints en totalité ou en partie au moyen de la composition adhésive qui est décrite ci-après. Dans le présent texte les pourcentages indiqués correspondent, en l'absence d'indications contraires, à des pourcentages en poids. La présente invention a donc pour objet une composition adhésive à base de carbonate et/ou bicarbonate caractérisée en ce qu'elle se présente sous forme solide 25 pulvérulente et comprend un mélange: -d'environ 75 à 99 % en poids d'au moins un polymère adhésif hydrosoluble, - d'environ 1 à 25 % en poids d'un carbonate et/ou bicarbonate d'un élément alcalin ou d' ammonium, et - éventuellement un acide organique présent dans une quantité telle que la dilution dans l'eau de la composition adhésive à raison de 5% présente un pH compris entre 6 et 11. Le polymère adhésif hydrosoluble est notamment choisi parmi un dérivé de la cellulose, un amidon, un amidon modifié, un homopolymère ou copolymère à base d'acétate de vinyle, un alcool polyvinylique ou un mélange de deux ou plus de ces substances. Le dérivé cellulosique peut être un éther de cellulose, tel que la méthylcellulose, la carboxyméthylcellulose, l'hydroxyéthylcellulose, la méthylhydroxyéthylcellulose ou l'hydroxypropylméthylcellulose. On préfère utiliser, en combinaison avec le ou les polymère(s) adhésif(s) hydrosoluble(s), du carbonate et/ou bicarbonate de sodium, de formule respective Na2CO3 et NaHCO3. Le carbonate ou bicarbonate de sodium peuvent être utilisés seuls ou en mélange. Cette modalité de réalisation de la composition est particulièrement avantageuse étant donné l'innocuité bien connue de ces composés utilisés également dans la pharmacopée. Ces composés peuvent être utilisés tels quels ou sous forme d'un mélange avec un agent de fluence tel que la silice amorphe. Dans ce dernier cas, on pourra utiliser avantageusement un mélange comprenant de 80 à 99 % de bicarbonate ou carbonate, et de 1 à 20 % d'agent de fluence. On préfère mettre en oeuvre dans la composition selon l'invention une quantité de polymère adhésif hydrosoluble allant de 80 à 97 % et une quantité de carbonate et/ou 15 bicarbonate comprise entre 3 et 20%. La taille des particules des ingrédients compris dans la composition selon l'invention, et notamment du carbonate ou bicarbonate de sodium n'est pas spécialement limitée, en dehors d'un domaine permettant un mélange à sec aisé desdits ingrédients propre à assurer une homogénéité convenable du produit, par exemple en évitant le phénomène de ségrégation. L'acide organique peut être choisi notamment parmi les acides citrique, sulfamique et tartrique. La quantité d'acide organique est fixée de façon à assurer, lors de la mise en solution de la composition adhésive, le maintien en solution des espèces ioniques résultant de la dissolution du carbonate et/ou bicarbonate, et à éviter ainsi la libération de CO2 de la solution. Lorsque la composition adhésive selon l'invention comprend un acide organique, on préfère mettre en oeuvre une quantité de celui-ci telle que la dilution dans l'eau de la composition adhésive à raison de 5% présente un pH compris entre 7 et 9. La dilution dans l'eau de la composition adhésive conduit généralement à une solution ou suspension. On préfère utiliser comme acide organique l'acide citrique. Dans ce cas, la limite supérieure de la quantité éventuellement utilisée est avantageusement 5%, de préférence 1 %, encore plus préférentiellement 0,5 %. La composition adhésive selon l'invention peut comprendre en outre des additifs utilisés habituellement dans le domaine des colles pour papiers peints, tels que un agent bactéricide, biocide ou fongicide. La présente invention a également pour objet un procédé de lutte contre les acariens présents ou susceptibles d'être présents au voisinage des revêtement muraux à l'intérieur des habitations, comprenant: - la dilution dans l'eau de la composition telle que définie précédemment à raison de 1 partie en poids pour 15 à 25 parties en poids d'eau, puis - l'application de la colle humide ainsi obtenue sur le revêtement à fixer sur le mur, à raison de 150 à 300 g/m2. Selon une variante préférée, la composition telle que définie précédemment est diluée à l'eau à raison de 1 partie en poids pour 15 à 20 parties en poids d'eau, la colle humide ainsi obtenue étant ensuite appliquée sur le revêtement à fixer à raison de 180 à 250 g/m2. L'application de la colle humide se fait généralement à la brosse ou au rouleau. Les revêtements muraux qui conviennent à la mise en oeuvre du procédé selon l'invention sont notamment la toile de verre, les textiles ou les papiers peints, par exemple les papiers peints à plusieurs couches dont au moins une est non tissée (papiers intissés). Les exemples suivants sont donnés à titre purement illustratif et ne sauraient être utilisés pour limiter la portée de l'invention. Dans ces exemples, on utilise comme polymères adhésifs hydrosolubles les produits suivants: - le Walocel MW 15000 GB qui est une méthylhydroxyéthylcellulose sous forme de 20 granulés, disponible auprès de la société Wolf Cellulosics GmbH; - l'Emcol UK-H 5 qui est un amidon modifié chimiquement (carboxyméthyl éther amidon), disponible auprès de la société Emsland; - la Dexylose I 231 qui est de l'amidon de maïs cireux modifié, de la société Roquette; - 1' Elotex E 518/138-2 qui est un homopolymère d'acétate de vinyle, de la société Elotex AG; - le Thiocide ALB qui est un bactéricide/fongicide à large spectre d'activité, disponible auprès de la société Progiven. Exemple 1: On prépare par simple mélange à sec des ingrédients, avec la teneur (en %) indiquée dans le tableau 1 ci-après, 300 g d'une composition pulvérulente. Le bicarbonate de sodium (ou hydrogénocarbonate) est introduit sous la forme d'un mélange avec un agent de fluence tel que la silice amorphe. La composition ainsi obtenue est diluée dans 5 litres d'eau (correspondant à un taux de dilution de 1 partie en poids de composition pour 16,67 parties en poids d'eau) de manière à obtenir une composition adhésive humide (ou colle humide) prête à l'emploi. On mesure un pH de 7, 97. Cette composition est appliquée avec une petite brosse sur une plaque de verre carrée de 7 cm de côté, à raison de 200 g/m2. On obtient après séchage de la plaque un dépôt de colle sèche d'épaisseur d'environ 10 m. L'activité antiacarienne de la plaque est déterminée par une méthode dérivée de la norme NF G39-011, selon laquelle 300 acariens du type Dermatophagoides pteronyssinus à différents stades de développement sont introduits sur la plaque de verre encollée, puis recouverts par une boîte de Pétri renversée de 5 cm de diamètre. Afin de créer un dispositif permettant le confinement des acariens, un joint cylindrique de 5 cm de diamètre est utilisé pour assurer l'étanchéité, et un poids est posé sur le couvercle de la boîte de Pétri pour maintenir celle-ci contre la plaque. 0,1 g de substrat nutritif sont également introduits avec les acariens pour assurer leur survie, et la boîte de Pétri est équipée d'un système d'aération passive à base de papier filtre. Le taux de réduction de la population d'acariens est déterminé 6 semaines après leur dépôt sur la plaque encollée, par comparaison avec un témoin non traité ; la mortalité étant déterminée par dénombrement des individus incapables de se déplacer. Le résultat correspondant à la moyenne de 4 répétitions est indiqué dans le tableau 1. Exemples 2 à 5: L'exemple 1 est répété pour les compositions dont les ingrédients sont précisés avec leur teneur dans le tableau 1. Le résultat correspondant est également indiqué dans ce tableau. Les taux de réduction d'acariens obtenus montrent un excellent contrôle des acariens susceptibles d'être présents au voisinage des surfaces encollées par la composition adhésive selon l'invention. Tableau 1 Ingrédients Exemple 1 Exemple 2 Exemple 3 Exemple 4 Exemple 5 Walocel MW 15000 34,50 34,50 0 40,85 34,50 GB Emcol UK-H 5 0 0 80,40 0 0 Dexylose I 231 22,00 22,00 0 26,26 22, 00 Elotex E 518/138-2 23,50 23,50 0 27,72 23,40 Thiocide ALB 0 0 0,50 0, 50 NaHCO3 16,66 19,60 16,66 3,97 0 Na2CO3 0 0 0 0 19,60 silice amorphe 2, 94 0 2,94 0,70 0 acide citrique 0,40 0,40 0 0 0 pH colle humide 7,97 7,82 8, 75 8 11 Taux de réduction 100 100 100 100 100 acariens (en %) 7 REVENDICATIONS 1. Composition adhésive à base de carbonate et/ou bicarbonate caractérisée en ce 5 qu'elle se présente sous forme solide pulvérulente et comprend un mélange: - d'environ 75 à 99 % en poids d'au moins un polymère adhésif hydrosoluble, - d'environ 1 à 25 % en poids d'un carbonate et/ou bicarbonate d'un élément alcalin ou d' ammonium, et - éventuellement un acide organique présent dans une quantité telle que la 10 dilution dans l'eau de la composition adhésive à raison de 5% présente un pH compris entre 6 et 11. 2. Composition adhésive selon la revendication 1, caractérisée en ce que le polymère adhésif hydrosoluble est choisi parmi un dérivé de la cellulose, un amidon, un amidon modifié, un homopolymère ou copolymère à base d'acétate de vinyle, un alcool polyvinylique ou un mélange de deux ou plus de ces substances. 3. Composition adhésive selon l'une des revendications 1 ou 2, caractérisée en ce que l'on utilise du carbonate et/ou bicarbonate de sodium. 4. Composition adhésive selon la revendication 3, caractérisée en ce que l'on utilise un mélange comprenant de 80 à 99 % de bicarbonate ou carbonate, et de 1 à 20 % d'agent de fluence. 5. Composition adhésive selon l'une des revendications 1 à 4, caractérisée en ce que la quantité de polymère adhésif hydrosoluble va de 80 à 97 % et la quantité de carbonate et/ou bicarbonate est comprise entre 3 et 20%. 6. Composition adhésive selon l'une des revendications 1 à 5, caractérisée en ce que 30 l'acide organique est choisi parmi les acides citrique, sulfamique et tartrique. 7. Composition adhésive selon l'une des revendications 1 à 6, caractérisée en ce que la quantité d'acide organique est telle que la dilution dans l'eau de la composition adhésive à raison de 5% présente un pH compris entre 7 et 9. 8. Composition adhésive selon l'une des revendications 1 à 6, caractérisée en ce que l'acide organique est l'acide citrique. 9. Composition adhésive selon la revendication 8, caractérisée en ce que la quantité d'acide citrique a pour limite supérieure 5%. 10. Composition adhésive selon l'une des revendications 8 ou 9, caractérisée en ce que la quantité d'acide citrique a pour limite supérieure 1%, de préférence 0,5%. 10 11. Procédé de lutte contre les acariens présents ou susceptibles d'être présents au voisinage des revêtement muraux à l'intérieur des habitations, comprenant: - la dilution dans l'eau de la composition telle que défmie dans l'une des revendications 1 à 10 à raison de 1 partie en poids pour 15 à 25 parties en poids d'eau, puis - l'application de la colle humide ainsi obtenue sur le revêtement à fixer sur le mur, à raison de 150 à 300 g/m2. 12. Procédé de lutte contre les acariens selon la revendication 11, caractérisé en ce que la composition telle que définie précédemment est diluée à l'eau à raison de 1 partie en poids pour 15 à 20 parties en poids d'eau, la colle humide ainsi obtenue étant ensuite appliquée sur le revêtement à fixer à raison de 180 à 250 g/m2.